(57)【要約】【課題】基板の両面を平坦化できるコンパクトなイオンガン、これを備えたイオンビームエッチング装置、イオンビームエッチング設備、これらを用いたエッチング方法及び磁気記録媒体の製造方法を提供する。【解決手段】イオンガン１０は、プラズマ発生源１４と、引き出し電極部１６と、を含み、引き出し電極部１６は、電極板３４、３６、３８におけるこれら電極板３４、３６、３８を横切る基準面１８の一方側の部分を含みこれらの部分が基準面１８における照射対象領域１８Ａに対向するように基準面１８に対して傾斜した第１の電極部２０と、電極板３４、３６、３８における基準面１８の他方側の部分を含みこれらの部分が基準面１８における照射対象領域１８Ａに対向するように基準面１８に対して傾斜した第２の電極部２２と、を有する。【選択図】図１
2008117753.tif 000002
【特許請求の範囲】
【請求項１】
プラズマ発生源と、複数の電極板を有しこれら電極板に前記プラズマ発生源のイオンが通過するための複数の貫通孔が形成された引き出し電極部と、を含み、該引き出し電極部は、前記複数の電極板におけるこれら電極板を横切る所定の基準面の一方側の部分を含みこれらの部分が前記基準面における前記引き出し電極部よりも前記プラズマ発生源から離間する側の所定の照射対象領域に対向するように前記基準面に対して傾斜した第１の電極部と、前記複数の電極板における前記基準面の他方側の部分を含みこれらの部分が前記照射対象領域に対向するように前記基準面に対して傾斜した第２の電極部と、を有することを特徴とするイオンガン。
【請求項２】
プラズマ発生源と、複数の電極板を有しこれら電極板に前記プラズマ発生源のイオンが通過するための複数の貫通孔が形成された引き出し電極部と、を含み、該引き出し電極部は、前記複数の電極板におけるこれら電極板を横切る所定の基準面の一方側の部分を含み前記基準面に対して傾斜した照射方向で前記プラズマ発生源のイオンを前記基準面の一方側から前記基準面における前記引き出し電極部よりも前記プラズマ発生源から離間する側の所定の照射対象領域に照射するための第１の電極部と、前記複数の電極板における前記基準面の他方側の部分を含み前記基準面に対して傾斜した照射方向で前記プラズマ発生源のイオンを前記基準面の他方側から前記照射対象領域に照射するための第２の電極部と、を有することを特徴とするイオンガン。
【請求項３】
請求項１又は２において、
前記第１の電極部と前記第２の電極部とが前記基準面に対して面対称の構造であることを特徴とするイオンガン。
【請求項４】
請求項１乃至３のいずれかにおいて、
前記プラズマ発生源は、前記第１の電極部及び前記第２の電極部の両方へのイオンの供給のための共通の構成部品を有することを特徴とするイオンガン。
【請求項５】
請求項１乃至４のいずれかにおいて、
前記各電極板は、前記第１の電極部に含まれる部分と前記第２の電極部に含まれる部分とが一体で成形されたことを特徴とするイオンガン。
【請求項６】
請求項１乃至５のいずれかにおいて、
前記第１の電極部と前記第２の電極部との間に、イオンの照射を防止するための非照射部が設けられたことを特徴とするイオンガン。
【請求項７】
請求項１乃至６のいずれかにおいて、
前記各電極板は、前記第１の電極部と前記第２の電極部との境界の中央部を通り前記照射対象領域を二分するように前記基準面と直交する面の一方側の部分と他方側の部分とが、この面と前記照射対象領域とが交差する部分に対向するようにこの面に対して対称的に傾斜していることを特徴とするイオンガン。
【請求項８】
請求項１乃至７のいずれかのイオンガンを備えたことを特徴とするイオンビームエッチング装置。
【請求項９】
板状の被加工体の表面に対して略垂直な方向から前記被加工体の表面にイオンを照射可能である垂直照射用イオンガンを備えた垂直照射用イオンビームエッチング装置と、請求項１乃至７のいずれかに記載のイオンガンを備えた傾斜照射用イオンビームエッチング装置と、を有することを特徴とするイオンビームエッチング設備。
【請求項１０】
請求項９において、
前記垂直照射用イオンビームエッチング装置は前記垂直照射用イオンガンを一対備え、前記被加工体の両側の表面にイオンを照射可能であることを特徴とするイオンビームエッチング設備。
【請求項１１】
請求項１乃至７のいずれかに記載のイオンガンの前記照射対象領域に板状の被加工体を前記基準面に平行に設置する被加工体設置工程と、前記第１の電極部から前記被加工体の一方の面にイオンを照射し前記第２の電極部から前記被加工体の他方の面にイオンを照射して前記被加工体の両面をエッチングするエッチング工程と、を含むことを特徴とするエッチング方法。
【請求項１２】
請求項１１に記載のエッチング方法を用いる工程を含むことを特徴とする磁気記録媒体の製造方法。
【請求項１３】
請求項１２において、
前記エッチング方法を用いる工程は、前記被加工体の両面を平坦化する工程であることを特徴とする磁気記録媒体の製造方法。
【請求項１４】
請求項９又は１０に記載の垂直照射用イオンビームエッチング装置を用いて前記被加工体の表面に対して略垂直な方向から前記被加工体の表面にイオンを照射する垂直エッチング工程と、請求項９又は１０に記載の傾斜照射用イオンビームエッチング装置を用いて前記被加工体の表面に対して傾斜した方向から前記被加工体の表面にイオンを照射する傾斜エッチング工程と、を含みこれらの工程をこの順で行うことを特徴とする磁気記録媒体の製造方法。
【発明の詳細な説明】
【技術分野】
【０００１】
本発明は、イオンガン、これを備えたイオンビームエッチング装置、イオンビームエッチング設備、これらを用いたエッチング方法及び磁気記録媒体の製造方法に関する。
【背景技術】
【０００２】
ハードディスク等の磁気記録媒体は、記録層を構成する磁性粒子の微細化、材料の変更、ヘッド加工の微細化等の改良により著しい面記録密度の向上が図られており、今後も一層の面記録密度の向上が期待されている。
【０００３】
しかしながら、ヘッドの加工限界、磁界の広がりに起因する記録対象のトラックに隣接する他のトラックへの誤ったデータの記録や再生時のクロストークなどの問題が顕在化し、従来の改良手法による面記録密度の向上は限界にきている。
【０００４】
これに対し、一層の面記録密度の向上を実現可能である磁気記録媒体の候補として、記録層を多数の記録要素に分割してなるディスクリートトラックメディアやパターンドメディアが提案されている（例えば、特許文献１参照）。
【０００５】
尚、表面の凹凸が大きいと磁気ヘッドの良好な浮上特性が得られないため、凹凸パターンの記録層の上に充填材を成膜して凹部を充填し、凸部よりも上に成膜された余剰の充填材を除去して表面を平坦化することが提案されている。
【０００６】
表面を平坦化する手法としては、Ａｒ等の加工用ガスを基板の表面に対して傾斜した方向から照射するイオンミリング又はイオンビームエッチングと称される手法を用いることが提案されている（例えば、特許文献２参照）。所望のレベルまで表面を平坦化するために、基板の表面に対して例えば３０°以下程度の低い照射角で加工用ガスを照射することが想定されている。
【０００７】
イオンビームエッチング装置は、プラズマ発生源と引き出し電極部とを有するイオンガンを備え、イオンガンの引き出し電極部が薄板状の被加工体の片面に対向するように設置されて用いられる（例えば、特許文献３、４、５、６参照）。加工用ガスを基板の表面に対して傾斜した方向から照射するためには、引き出し電極部が被加工体の片面に対して傾斜して対向するようにイオンガンを設置すればよい。
【０００８】
磁気記録媒体は一般的に基板の両面に記録層を備えている。生産性を高めるためには、両面の平坦化を同時に行うことが好ましい（例えば、特許文献７参照）。又、加工による基板の反りを抑制するという点でも両面の平坦化を同時に行うことが好ましい。
【０００９】
【特許文献１】特開平９−９７４１９号公報
【特許文献２】特開２００５−２３５３５６号公報
【特許文献３】特開昭６２−１１３３４５号公報
【特許文献４】特開２０００−２７３６３０号公報
【特許文献５】特表２００２−５１０４２８号公報
【特許文献６】特開２００６−１００２０５号公報
【特許文献７】特開２００５−５６５３５号公報
【発明の開示】
【発明が解決しようとする課題】
【００１０】
しかしながら、両面の平坦化を同時に行うためには、イオンビームエッチング装置に２つのイオンガンを備える必要があり、装置が大型化するという問題がある。
【００１１】
より具体的には、イオンガンはプラズマ発生源の容積が大きく、２つのイオンガンをこれらのプラズマ発生源同士が干渉しないように設置すると、２つのイオンガンが真空チャンバの両側に大きく突出し、装置が大型化することとなる。
【００１２】
又、生産性を高めるためには、複数の基板を同時に加工することが好ましいが、この場合イオンを照射する照射対象領域が大きくなる。従って、引き出し電極部の面積が広い大型のイオンガンを備える必要があると共に、イオンガンと基板との間隔も長くする必要があり、イオンビームエッチング装置が一層大型化することとなる。
【００１３】
又、プラズマ発生源で生成されるプラズマは不安定であるので２つのイオンガンから同等の強度のイオンビームを被照射体の両面に照射することが容易ではないという問題もある。
【００１４】
本発明は、以上の問題点に鑑みてなされたものであって、基板の両面をエッチングできるコンパクトなイオンガン、これを備えたイオンビームエッチング装置、イオンビームエッチング設備、これらを用いたエッチング方法及び磁気記録媒体の製造方法を提供することを目的とする。
【課題を解決するための手段】
【００１５】
本発明は、複数の電極板を有しこれら電極板にプラズマ発生源のイオンが通過するための複数の貫通孔が形成された引き出し電極部を含み、該引き出し電極部が、複数の電極板におけるこれら電極板を横切る所定の基準面の一方側の部分を含みこれらの部分が基準面における引き出し電極部よりもプラズマ発生源から離間する側の所定の照射対象領域に対向するように基準面に対して傾斜した第１の電極部と、複数の電極板における基準面の他方側の部分を含みこれらの部分が照射対象領域に対向するように基準面に対して傾斜した第２の電極部と、を有するイオンガンにより上記目的を達成するものである。
【００１６】
又、本発明は、複数の電極板を有しこれら電極板にプラズマ発生源のイオンが通過するための複数の貫通孔が形成された引き出し電極部を含み、該引き出し電極部が、複数の電極板におけるこれら電極板を横切る所定の基準面の一方側の部分を含み基準面に対して傾斜した照射方向でプラズマ発生源のイオンを基準面の一方側から基準面における引き出し電極部よりもプラズマ発生源から離間する側の所定の照射対象領域に照射するための第１の電極部と、複数の電極板における基準面の他方側の部分を含み基準面に対して傾斜した照射方向でプラズマ発生源のイオンを基準面の他方側から照射対象領域に照射するための第２の電極部と、を有するイオンガンにより上記目的を達成するものである。
【００１７】
これらのイオンガンは、照射対象領域に設置される被加工体の両面にイオンを照射できるので、１台だけで被加工体の両面を同時に平坦化できる。従って、イオンビームエッチング装置は、このイオンガンを１台だけ備えていればよく、イオンビームエッチング装置のコンパクト化に寄与する。
【００１８】
又、このイオンガンは、第１の電極部と第２の電極部にイオンを供給するプラズマ発生源の構成部品の全部又は一部を共通にできるので、この点でもコンパクト化に寄与する。
【００１９】
又、このイオンガンは、第１の電極部と第２の電極部とに共通のプラズマ発生源からイオンを供給できるので、同等の強度のイオンビームを被加工体の両面に照射することが容易である。従って、被加工体の両面を同等にエッチングできると共に薄板状の被加工体の反りを抑制する効果が高い。
【００２０】
即ち、次のような本発明により、上記目的を達成できる。
【００２１】
（１）プラズマ発生源と、複数の電極板を有しこれら電極板に前記プラズマ発生源のイオンが通過するための複数の貫通孔が形成された引き出し電極部と、を含み、該引き出し電極部は、前記複数の電極板におけるこれら電極板を横切る所定の基準面の一方側の部分を含みこれらの部分が前記基準面における前記引き出し電極部よりも前記プラズマ発生源から離間する側の所定の照射対象領域に対向するように前記基準面に対して傾斜した第１の電極部と、前記複数の電極板における前記基準面の他方側の部分を含みこれらの部分が前記照射対象領域に対向するように前記基準面に対して傾斜した第２の電極部と、を有することを特徴とするイオンガン。
【００２２】
（２）プラズマ発生源と、複数の電極板を有しこれら電極板に前記プラズマ発生源のイオンが通過するための複数の貫通孔が形成された引き出し電極部と、を含み、該引き出し電極部は、前記複数の電極板におけるこれら電極板を横切る所定の基準面の一方側の部分を含み前記基準面に対して傾斜した照射方向で前記プラズマ発生源のイオンを前記基準面の一方側から前記基準面における前記引き出し電極部よりも前記プラズマ発生源から離間する側の所定の照射対象領域に照射するための第１の電極部と、前記複数の電極板における前記基準面の他方側の部分を含み前記基準面に対して傾斜した照射方向で前記プラズマ発生源のイオンを前記基準面の他方側から前記照射対象領域に照射するための第２の電極部と、を有することを特徴とするイオンガン。
【００２３】
（３）  （１）又は（２）において、前記第１の電極部と前記第２の電極部とが前記基準面に対して面対称の構造であることを特徴とするイオンガン。
【００２４】
（４）  （１）乃至（３）のいずれかにおいて、前記プラズマ発生源は、前記第１の電極部及び前記第２の電極部の両方へのイオンの供給のための共通の構成部品を有することを特徴とするイオンガン。
【００２５】
（５）  （１）乃至（４）のいずれかにおいて、前記各電極板は、前記第１の電極部に含まれる部分と前記第２の電極部に含まれる部分とが一体で成形されたことを特徴とするイオンガン。
【００２６】
（６）  （１）乃至（５）のいずれかにおいて、前記第１の電極部と前記第２の電極部との間に、イオンの照射を防止するための非照射部が設けられたことを特徴とするイオンガン。
【００２７】
（７）  （１）乃至（６）のいずれかにおいて、前記各電極板は、前記第１の電極部と前記第２の電極部との境界の中央部を通り前記照射対象領域を二分するように前記基準面と直交する面の一方側の部分と他方側の部分とが、この面と前記照射対象領域とが交差する部分に対向するようにこの面に対して対称的に傾斜していることを特徴とするイオンガン。
【００２８】
（８）  （１）乃至（７）のいずれかのイオンガンを備えたことを特徴とするイオンビームエッチング装置。
【００２９】
（９）板状の被加工体の表面に対して略垂直な方向から前記被加工体の表面にイオンを照射可能である垂直照射用イオンガンを備えた垂直照射用イオンビームエッチング装置と、（１）乃至（７）のいずれかに記載のイオンガンを備えた傾斜照射用イオンビームエッチング装置と、を有することを特徴とするイオンビームエッチング設備。
【００３０】
（１０）  （９）において、前記垂直照射用イオンビームエッチング装置は前記垂直照射用イオンガンを一対備え、前記被加工体の両側の表面にイオンを照射可能であることを特徴とするイオンビームエッチング設備。
【００３１】
（１１）  （１）乃至（７）のいずれかに記載のイオンガンの前記照射対象領域に板状の被加工体を前記基準面に平行に設置する被加工体設置工程と、前記第１の電極部から前記被加工体の一方の面にイオンを照射し前記第２の電極部から前記被加工体の他方の面にイオンを照射して前記被加工体の両面をエッチングするエッチング工程と、を含むことを特徴とするエッチング方法。
【００３２】
（１２）  （１１）に記載のエッチング方法を用いる工程を含むことを特徴とする磁気記録媒体の製造方法。
【００３３】
（１３）  （１２）において、前記エッチング方法を用いる工程は、前記被加工体の両面を平坦化する工程であることを特徴とする磁気記録媒体の製造方法。
【００３４】
（１４）  （９）又は（１０）に記載の垂直照射用イオンビームエッチング装置を用いて前記被加工体の表面に対して略垂直な方向から前記被加工体の表面にイオンを照射する垂直エッチング工程と、（９）又は（１０）に記載の傾斜照射用イオンビームエッチング装置を用いて前記被加工体の表面に対して傾斜した方向から前記被加工体の表面にイオンを照射する傾斜エッチング工程と、を含みこれらの工程をこの順で行うことを特徴とする磁気記録媒体の製造方法。
【００３５】
尚、本出願書類において「イオンビームエッチング」という用語は、例えばイオンミリング等の、イオン化したガスを被加工体に一様に照射して被加工体の表面を除去する加工方法の総称という意義で用いることとする。
【発明の効果】
【００３６】
本発明によれば、被加工体の両面にイオンを照射できるコンパクトなイオンガン、これを備えたイオンビームエッチング装置、イオンビームエッチング設備、これらを用いたエッチング方法及び磁気記録媒体の製造方法を実現できる。
【発明を実施するための最良の形態】
【００３７】
以下、本発明の好ましい実施形態について図面を参照して詳細に説明する。
【００３８】
本発明の第１実施形態は、図１〜３に示されるようなイオンガン１０及びこのイオンガン１０を備える、図４に示されるようなイオンビームエッチング装置１２に関する。
【００３９】
イオンガン１０は、プラズマ発生源１４と、引き出し電極部１６と、を備え、引き出し電極部１６は、第１の電極部２０と、第２の電極部２２と、を有している。尚、本第１実施形態では、イオンガン１０はイオンビームエッチング装置１２の上部に設置されており、イオンを下方に照射するようになっている。
【００４０】
プラズマ発生源１４は、下方に開口する放電容器２６と、放電容器２６を取り巻くように設置されたコイル２８と、を有している。これら放電容器２６及びコイル２８は、第１の電極部２０及び第２の電極部２２の両方へのイオンの供給のためのプラズマ発生源１４の共通の構成部品である。放電容器２６の上部には給気孔２６Ａが形成され、給気孔２６Ａには、配管を介してＡｒ、Ｘｅ、Ｋｒ等のプラズマを生成するための加工用ガスを供給するためのガス供給装置３０が接続されている。又、コイル２８は、一端が接地され、他端は周波数が数ＭＨｚ〜十数ＭＨｚ（一例として１３．５６ＭＨｚ）である高周波電力供給装置３２に結線されている。
【００４１】
引き出し電極部１６は、近接して配置された薄板状の複数（本第１実形態では３枚）の電極板３４、３６、３８を有しこれら電極板３４、３６、３８にはプラズマ発生源１４のイオンが通過するための複数の貫通孔３４Ａ、３６Ａ、３８Ａが形成されている。電極板３４、３６、３８は、この順でプラズマ発生源１４から離間するように、放電容器２６の下部に設置されている。尚、本第１実施形態において引き出し電極部１６は底面視において略円形である。又、放電容器２６の側壁は略円筒形である。
【００４２】
第１の電極部２０は、電極板３４、３６、３８におけるこれら電極板３４、３６、３８を横切る基準面１８の一方側（図１〜４の左側）の部分を含みこれらの部分が基準面１８における引き出し電極部１６よりもプラズマ発生源１４から離間する側の照射対象領域１８Ａに対向するように基準面１８に対して傾斜している。第２の電極部２２は、電極板３４、３６、３８における基準面１８の他方側（図１〜４の右側）の部分を含みこれらの部分も照射対象領域１８Ａに対向するように基準面１８に対して傾斜している。
【００４３】
第１の電極部２０は、基準面１８に対して傾斜した第１の照射方向Ｄ１でプラズマ発生源１４のイオンを基準面１８の一方側（図１〜４の左側）から照射対象領域１８Ａに照射するようになっている。第２の電極部２２は、基準面１８に対して傾斜した第２の照射方向Ｄ２でプラズマ発生源１４のイオンを基準面１８の他方側（図１〜４の右側）から照射対象領域１８Ａに照射するようになっている。
【００４４】
第１の電極部２０と第２の電極部２２は、基準面１８に対して面対称の構造である。
【００４５】
第１の照射方向Ｄ１、第２の照射方向Ｄ２と基準面１８とがなす照射角は、１°〜３０°の範囲の低い角度に設定することが好ましく、１°〜５°の範囲に設定することがより好ましい。ここで「照射角」とは、第１の照射方向Ｄ１、第２の照射方向Ｄ２と基準面１８とがなす角度のうち小さい方の角度という意義で用いることとする。尚、第１の照射方向Ｄ１、第２の照射方向Ｄ２は、第１の電極部２０、第２の電極部２２から照射されるイオンビームの中心軸の方向である。実際に第１の電極部２０、第２の電極部２２から照射されるイオンの進行方向には、第１の照射方向Ｄ１、第２の照射方向Ｄ２に対して一定のばらつきがある。
【００４６】
電極板３４は、スクリーングリッドであり、放電容器２６内のプラズマと電極板３６とを分離することができ、直流電源４０の陽極に結線されている。電極板３６は、加速グリッドであり、直流電源４２の陰極に結線されている。電極板３８は、アース電極とも呼ばれる減速グリッドであり、接地されている。電極板３４、３６、３８の材料としては、Ｃ（炭素）やＭｏを用いることができる。
【００４７】
これら電極板３４、３６、３８は、基準面１８が横切る部分がプラズマ発生源１４側に突出するように該基準面１８が横切る部分において基準面１８に対して面対称に屈曲した形状であり、第１の電極部２０に含まれる部分と第２の電極部２２に含まれる部分とが一体で成形されている。電極板３４、３６、３８は、第１の電極部２０に含まれる部分が第１の照射方向Ｄ１に対して垂直に配置され、第２の電極部２２に含まれる部分が第２の照射方向Ｄ２に対して垂直に配置されている。
【００４８】
又、貫通孔３４Ａ、３６Ａ、３８Ａは、第１の電極部２０に含まれる部分において各貫通孔が他の電極板の対応する貫通孔と第１の照射方向Ｄ１に並ぶように配置され、第２の電極部２２に含まれる部分において各貫通孔が他の電極板の対応する貫通孔と第２の照射方向Ｄ２に並ぶように配置されている。
【００４９】
イオンビームエッチング装置１２は、更に、真空チャンバ４４と、真空チャンバ４４内において照射対象領域１８Ａに薄板状の被照射体２４を基準面１８に平行な姿勢で支持するための支持部４６と、ニュートライザ４８と、を備えている。
【００５０】
真空チャンバ４４は、上部のイオンガン１０の設置部が開口した略箱体である。真空チャンバ４４の下部には排気孔４４Ａが設けられ、排気孔４４Ａには配管を介して真空ポンプ５０が接続されている。
【００５１】
被照射体２４は、図５及び図６に示されるように、具体的にはディスクリートトラックメディア、パターンドメディア等の磁気記録媒体の製造工程における中間製品である複数の被加工体５２が保持器５４で保持されたものである。
【００５２】
被加工体５２は、図７に示されるように、円板形状の基板５２Ａの両面に形成された凹凸パターンの記録層５２Ｂと、記録層５２Ｂの上に成膜された充填材５２Ｃと、を有し記録層５２Ｂの凹部が充填材５２Ｃで充填されたものである。基板５２Ａと記録層５２Ｂとの間には実際には下地層、反強磁性層、軟磁性層、配向層等の他の層が備えられるが、本第１実施形態の理解に重要とは思われないので、これらの層についての説明は省略する。
【００５３】
尚、本出願書類において「磁気記録媒体」という用語は、情報の記録、読み取りに磁気のみを用いるハードディスク、フロッピー（登録商標）ディスク、磁気テープ等に限定されず、磁気と光を併用するＭＯ（Ｍａｇｎｅｔｏ  Ｏｐｔｉｃａｌ）等の光磁気記録媒体、磁気と熱を併用する熱アシスト型の記録媒体も含む意義で用いることとする。
【００５４】
保持器５４は、略円板形状で複数の被加工体５２を保持するための複数の保持部５４Ａを備えている。各保持部５４Ａは、円板形状の被加工体５２よりも一回り大きい貫通孔５４Ｂに１つの被加工体５２を収容するようになっており、各貫通孔５４Ｂの周囲には、円板形状の被加工体５２をその外周における３箇所の位置で係止するための３つの係止器５４Ｃ、５４Ｄ、５４Ｅが備えられている。
【００５５】
支持部４６は、３つのローラ４６Ａ、４６Ｂ、４６Ｃを備え、略円板形状の被照射体２４を立てた状態で、これらローラ４６Ａ、４６Ｂ、４６Ｃで被照射体２４の外周を支持するように構成されている。
【００５６】
より詳細には、これらローラ４６Ａ、４６Ｂ、４６Ｃは、外周に被照射体２４の外周部を係止するための周方向の溝が形成されており、円板形状の被照射体２４を下端近傍及び水平方向両端近傍で支持するように設置されている。
【００５７】
又、これらローラ４６Ａ、４６Ｂ、４６Ｃの一部又は全部は図示しない駆動装置に連結されており、略円板形状の被照射体２４を回転駆動するように構成されている。
【００５８】
ニュートライザ４８は、イオンガン１０から照射されるイオンを中和するための粒子を放出するように構成されている。例えば、イオンガン１０から照射されるＡｒ＋等の陽イオンに対し、ニュートライザ４８は、真空チャンバ４４内に電子を放出するようになっている。
【００５９】
次に、イオンガン１０及びイオンビームエッチング装置１２の作用について、被加工体５２の両面をエッチングして平坦化する工程を含む磁気記録媒体の製造方法を例として、図８のフロ−チャートに沿って説明する。
【００６０】
まず、イオンビームエッチング装置１２の支持部４６で被照射体２４を立てた状態で支持し、被照射体２４に保持された複数の被加工体５２を照射対象領域１８Ａに基準面１８に平行に設置する（Ｓ１０２）。
【００６１】
次に、支持部４６と共に被照射体２４を回転駆動しつつ、被照射体２４に保持された複数の被加工体５２の両面にイオンガン１０からこれらの面に対して傾斜した第１の照射方向Ｄ１及び第２の照射方向Ｄ２で面対称的にイオンを照射する（Ｓ１０４）。
【００６２】
被加工体５２の両面の充填材５２Ｃは、イオンが衝突することで除々に除去される。記録層５２Ｂの凸部の上面が露出したところで、イオンの照射を停止する。これにより、被加工体５２の表面が平坦化される。イオンビームエッチング等のドライエッチングは、凸部を凹部よりも選択的に速く除去する傾向があり、被加工体５２の表面に対して傾斜した方向からイオンを照射することで、凸部を凹部よりも選択的に速く除去する傾向が一層高くなる。従って、高精度な平坦化が可能である。高精度の平坦化を実現するためには、第１の照射方向Ｄ１、第２の照射方向Ｄ２と基準面１８とがなす照射角が１°〜３０°の範囲より好ましくは１°〜５°の範囲（一例として２°程度）であることが好ましい。
【００６３】
平坦化工程（Ｓ１０４）後、必要に応じて被加工体５２の両面に保護層、潤滑層を形成し、磁気記録媒体が完成する。
【００６４】
このようにイオンガン１０は、被加工体５２の両面にイオンを照射できるので、１台だけで被加工体５２の両面を同時に平坦化できる。従って、イオンビームエッチング装置１２は、イオンガン１０を１台だけ備えていればよく、コンパクトである。
【００６５】
又、イオンガン１０は、プラズマ発生源１４が第１の電極部２０及び第２の電極部２２の両方へのイオンの供給のための共通の構成部品を有するので、この点でもコンパクト化に寄与する。
【００６６】
又、イオンガン１０は、第１の電極部２０及び第２の電極部２２にイオンを供給するプラズマ発生源１４が共通であり、放電容器２６の中の空間が共通であるので、同等の強度のイオンビームを被加工体５２の両面に照射することが容易である。従って、被加工体５２の両面を同等に平坦化できると共に薄板状の被加工体５２の反りを抑制する効果が高い。
【００６７】
次に、本発明の第２実施形態について説明する。
【００６８】
本第２実施形態は、前記第１実施形態に対し、図９に示されるように、第１の電極部２０と第２の電極部２２との間に、照射対象領域１８Ａの引き出し電極部１６側の端部へのイオンの照射を防止するための非照射部６０が設けられたことを特徴としている。他の構成については、前記第１実施形態と同様であるので、図１等と同一符号を付することとして説明を省略する。
【００６９】
非照射部６２は、電極板３４、３６、３８における中央部（基準面１８が横切る部分）及びその近傍の貫通孔が形成されていない部分である。
【００７０】
このように、非照射部６０を設けることで、被照射体２４の外周面がエッチングされることを防止できる。
【００７１】
次に、本発明の第３実施形態について説明する。
【００７２】
本第３実施形態に係るイオンガン７０は前記第１実施形態に係るイオンガン１０に対し、図１０に示されるように、引き出し電極部７２が底面視において、基準面１８に略平行な辺が長く、基準面１８に略垂直な辺が短い略長方形であることを特徴としている。第１の電極部７４と第２の電極部７６も底面視において略長方形である。又、放電容器の側壁は略角筒である（図示省略）。他の構成については、前記第１実施形態と同様であるので、図２等と同一符号を付することとして説明を省略する。
【００７３】
被照射体の大きさによっては、基準面１８から遠い電極板の貫通孔を通過したイオンは被照射体よりも遠くへ照射され被照射体には照射されないことがある。第１の照射方向Ｄ１、第２の照射方向Ｄ２と基準面１８とがなす照射角が小さい場合、このように被照射体に照射されないイオンが増大することがあるが、底面視において引き出し電極部７２を基準面１８に略平行な方向に長く基準面１８に略垂直な方向に短い略長方形とすることで、被照射体に照射されないイオンを低減できる。これにより被照射体へのイオンビームの照射効率を高めることができる。
【００７４】
次に、本発明の第４実施形態について説明する。
【００７５】
本第４実施形態は前記第１実施形態に対し、図１１に示されるように、引き出し電極部８２を構成する各電極板８４、８６、８８の第１の電極部２０に含まれる部分と第２の電極部２２に含まれる部分との間に絶縁部８４Ａ、８６Ａ、８８Ａが設けられた構成である。他の構成については、前記第１実施形態と同様であるので説明を省略する。
【００７６】
絶縁部８４Ａ、８６Ａ、８８Ａの材料としては、例えば、炭化ケイ素、酸化チタン、ＡｌＴｉＣのようなＡｌ、Ｔｉ、Ｃを主成分とするセラミック等を用いることができる。
【００７７】
又、直流電源４０は２個設けられており、それぞれスクリーングリッドである電極板８４の第１の電極部２０に含まれる部分と第２の電極部２２に含まれる部分とに接続されている。
【００７８】
同様に、直流電源４２も２個設けられており、それぞれ加速グリッドである電極板８６の第１の電極部２０に含まれる部分と第２の電極部２２に含まれる部分とに接続されている。
【００７９】
このように、引き出し電極部８２を構成する各電極板８４、８６、８８の第１の電極部２０に含まれる部分と第２の電極部２２に含まれる部分とを電気的に分離することで、これらに印加する電圧を独立して調節できる。従って、第１の電極部２０から照射されるイオンビームの強度やエネルギーと第２の電極部２２から照射されるイオンビームの強度やエネルギーとを独立して制御できる。これにより、例えば、被加工体２４の一方の面に照射されるイオンビームの強度やエネルギーと他方の面に照射されるイオンビームの強度やエネルギーとを高精度で一致させることができる。又、被加工体２４の一方の面に照射されるイオンビームの強度やエネルギーと他方の面に照射されるイオンビームの強度やエネルギーとを意図的に異ならせることも可能である。
【００８０】
次に、本発明の第５実施形態について説明する。
【００８１】
本第５実施形態は前記第４実施形態に対し、図１２に示されるように、絶縁部８４Ａ、８６Ａ、８８Ａが前記第２実施形態の非照射部を兼ねる構成である。他の構成については、前記第２実施形態及び第４実施形態と同様であるので説明を省略する。又、本第５実施形態の効果についても、前記第２実施形態及び第４実施形態と同様であるので説明を省略する。尚、本第５実施形態及び前記第４実施形態のように電極板の第１の電極部に含まれる部分と第２の電極部に含まれる部分との間に絶縁部が設けられ、このような絶縁部を基準面が横切る場合についても、本出願では「電極板を横切る基準面」という表現を用いる。又、電極板の第１の電極部に含まれる部分と第２の電極部に含まれる部分とが分離して設けられ、分離している部分を基準面が横切る場合についても、本出願では「電極板を横切る基準面」という表現を用いる。
【００８２】
次に、本発明の第６実施形態について説明する。
【００８３】
本第６実施形態は前記第１実施形態に対し、図１３に示されるように、放電容器２６に放電容器２６内を第１の電極部２０側と前記第２の電極部２２側とに仕切る隔壁２６Ｂが設けられた構成である。他の構成については、前記第１実施形態と同様であるので説明を省略する。
【００８４】
このように、放電容器２６内に隔壁２６Ｂが設けられる場合も、プラズマ発生源２６は、放電容器２６の外壁部分やコイル２８等の、第１の電極部２０及び第２の電極部２２の両方へのイオンの供給のための共通の構成部品を有する。従って、前記第１実施形態と同様にイオンガンのコンパクト化に寄与する。
【００８５】
次に、本発明の第７実施形態について説明する。
【００８６】
本第７実施形態は前記第１実施形態に対し、図１４〜１６に示されるように、引き出し電極部１００の第１の電極部１０２と第２の電極部１０４を構成する各電極板１０８、１１０、１１２が、第１の電極部１０２と第２の電極部１０４との境界の中央部を通り照射対象領域１８Ａを二分するように基準面１８と直交する面１０６の一方側の部分と他方側の部分とが、この面１０６と照射対象領域１８Ａとが交差する部分に対向するように、この面１０６に対して対称的に傾斜した構成である。他の構成については、前記第１実施形態と同様であるので説明を省略する。
【００８７】
尚、各電極板１０８、１１０、１１２は、前記第１実施形態と同様に、基準面１８に対しても対称的に傾斜している。
【００８８】
このように各電極板１０８、１１０、１１２が、基準面１８に対して対称的に傾斜すると共に、面１０６と照射対象領域１８Ａとが交差する部分に対向するように、面１０６に対しても対称的に傾斜している場合も、基準面１８に対して一定の照射角でイオンを照射することができ、更に、照射対象領域１８Ａに照射するイオンの強度を増大させる効果が得られる。
【００８９】
次に、本発明の第８実施形態について説明する。
【００９０】
本第８実施形態は、図１７に示されるようなイオンビームエッチング設備２００に関する。イオンビームエッチング設備２００は、被照射体２４に保持された板状の被加工体５２の表面に対して略垂直な方向から被加工体５２の表面にイオンを照射可能である垂直照射用イオンガン２０２を備えた垂直照射用イオンビームエッチング装置２０４と、被加工体５２の表面に対して傾斜した方向から被加工体５２の表面にイオンを照射可能である前記第１実施形態の（傾斜照射用）イオンビームエッチング装置１２と、を有する。
【００９１】
垂直照射用イオンビームエッチング装置２０４は、垂直照射用イオンガン２０２を一対備え、被加工体５２の両側の表面にイオンを照射可能である。垂直照射用イオンガン２０２には、配管を介してＡｒ、Ｘｅ、Ｋｒ等のプラズマを生成するための加工用ガスを供給するためのガス供給装置２０６が接続されている。尚、垂直照射用イオンガン２０２は、引き出し電極部が平坦な構造である。垂直照射用イオンガン２０２の他の構造については、前記第１実施形態のイオンガン１０と同様であるので説明を省略する。
【００９２】
垂直照射用イオンビームエッチング装置２０４は、更に、真空チャンバ２０８と、真空チャンバ２０８内において被照射体２４を一対の垂直照射用イオンガン２０２の間に両面がこれら一対の垂直照射用イオンガン２０２に対向するように支持するための支持部２１０と、ニュートライザ２１２と、を備えている。支持部２１０は、前記第１実施形態の（傾斜照射用）イオンビームエッチング装置１２の支持部４６と同様に略円板形状の被照射体２４を回転駆動するように構成しても良い。又、被加工体５２の表面に対して略垂直な方向から被加工体５２の表面にイオンを照射するので、支持部２１０は、被照射体２４を回転駆動しない構成とすることもできる。
【００９３】
真空チャンバ２０８は、一対の垂直照射用イオンガン２０２の設置部が開口した略箱体である。真空チャンバ２０８の下部には排気孔２０８Ａが設けられ、排気孔２０８Ａには配管を介して真空ポンプ２１４が接続されている。
【００９４】
（傾斜照射用）イオンビームエッチング装置１２の構成については、前記第１実施形態で説明しているので、ここでは説明を省略する。尚、（傾斜照射用）イオンビームエッチング装置１２のイオンガン１０の構成は、前記第２〜第７実施形態のイオンガンのような構成としてもよい。
【００９５】
次に、イオンビームエッチング設備２００の作用について、被加工体５２の両面をエッチングして平坦化する工程を含む磁気記録媒体の製造方法を例として、図１８のフロ−チャートに沿って説明する。
【００９６】
まず、垂直照射用イオンビームエッチング装置２０４を用いて、被照射体２４に保持された被加工体５２の両側の表面に対して略垂直な方向から被加工体５２の両側の表面にイオンを照射する（Ｓ２０２）。被加工体５２の両面の充填材５２Ｃは、イオンが衝突することで除去される。記録層５２Ｂの凸部の上面が露出する前にイオンの照射を停止する。このように被加工体５２の表面に対して略垂直な方向からイオンを照射することで、充填材５２Ｃのエッチングレートを高めることができ、生産効率の向上に寄与する。
【００９７】
次に、（傾斜照射用）イオンビームエッチング装置１２を用いて、被加工体５２の両側の表面に対して傾斜した方向から被加工体５２の両側の表面にイオンを照射する（Ｓ２０４）。記録層５２Ｂの凸部の上面が露出したところで、イオンの照射を停止する。これにより、被加工体５２の表面が平坦化される。このように被加工体５２の両側の表面に対して傾斜した方向からイオンを照射することで、凸部を凹部よりも選択的に速く除去する傾向が高くなる。従って、高精度な平坦化が可能である。傾斜エッチング工程（Ｓ２０４）後、必要に応じて被加工体５２の両面に保護層、潤滑層を形成し、磁気記録媒体が完成する。
【００９８】
このように、垂直照射用イオンガン２０２により比較的高いエッチングレートで充填材５２Ｃをエッチングする垂直エッチング工程（Ｓ２０２）と、（傾斜照射用）イオンビームエッチング装置１２により凸部を凹部よりも選択的に速く除去する傾向を高めて充填材５２Ｃをエッチングする傾斜エッチング工程（Ｓ２０４）と、をこの順で行うことで、生産効率の向上及び高精度な平坦化を両立できる。
【００９９】
尚、上記第１〜第８実施形態において、第１の電極部２０（７４、１０２）と第２の電極部２２（７６、１０４）は、基準面１８に対して面対称の構造であり、第１の照射方向Ｄ１と基準面１８とがなす照射角と、第１の照射方向Ｄ２と基準面１８とがなす照射角と、が同等であるが、被加工体の両面を充分に平坦化できれば第１の照射方向Ｄ１と基準面１８とがなす照射角と、第２の照射方向Ｄ２と基準面１８とがなす照射角と、が若干異なる構造としてもよい。
【０１００】
又、上記第１〜第８実施形態において、引き出し電極部１６（７２、８２、１００）は、３枚の電極板３４、３６、３８（８４、８６、８８、１０８、１１０、１１２）を有してなる構成であるが、要求される仕様等に応じて、引き出し電極部は２枚の電極板を有する構成としてもよく、４枚以上の電極板を有する構成としてもよい。
【０１０１】
又、上記第１〜第８実施形態において、電極板３４、３６、３８（８４、８６、８８、１０８、１１０、１１２）は平面形状であるが、被加工体の両面を充分に平坦化できれば、電極板は曲面形状でもよい。
【０１０２】
又、上記第１、第２、第４〜第８実施形態において、引き出し電極部１６（８２）は、底面視において略円形であり、上記第３実施形態において、引き出し電極部７２は、底面視において略長方形であるが、被照射体の形状等に応じて、引き出し電極部は、例えば六角形や楕円形等の円形や長方形以外の形状としてもよい。
【０１０３】
又、上記第１〜第８実施形態において、被照射体２４に保持された複数の被加工体５２が同時にエッチングされるが、単一の被加工体の加工にも本発明は適用可能である。
【０１０４】
又、上記第１〜第８実施形態において、加工用ガスとしてＡｒ、Ｋｒ、Ｘｅ等の希ガスを例示しているが、充填材５２Ｃと化学的に反応して充填材５２Ｃを脆化させる性質を有するガス（酸素系ガスやハロゲン系ガス）を含むガスを用いて被加工体５２の両面を平坦化してもよい。
【０１０５】
又、上記第１〜第８実施形態において、プラズマ発生源１４は誘導結合型であるが、例えばＥＣＲ（電子サイクロトロン共鳴）プラズマ型、ヘリコン波プラズマ型、容量結合型等の高周波プラズマ源やＤＣプラズマ源を用いてもよい。
【０１０６】
又、上記第８実施形態において、被加工体５２の両側の表面に対して傾斜した方向から被加工体５２の両側の表面にイオンを照射する（Ｓ２０４）前に、垂直照射用イオンビームエッチング装置２０４を用いて被加工体５２の両側の表面に対して略垂直な方向から被加工体５２の両側の表面にイオンを照射して充填材５２Ｃを高いエッチングレートでエッチングしている（Ｓ２０２）が、垂直照射用イオンビームエッチング装置２０４に代えて、反応性イオンエッチング装置等の他のエッチング装置を用いてもよい。この場合も、例えば、充填材５２Ｃと化学的に反応して充填材５２Ｃを脆化させる性質を有するガス（酸素系ガスやハロゲン系ガス）を含むガスを用いることで、充填材５２Ｃを高いエッチングレートでエッチングすることができ、生産効率の向上に寄与する。又、反応性イオンエッチング装置において、加工用ガスとしてＡｒ、Ｋｒ、Ｘｅ等の希ガスを用いてエッチングを行うようにしてもよい。
【０１０７】
又、上記第１〜第８実施形態において、被加工体５２を加工して得られる磁気記録媒体としてディスクリートトラックメディア及びパターンドメディアが例示されているが、螺旋形状の記録層を有する磁気ディスクの製造についても本発明は適用可能である。又、ＭＯ等の光磁気ディスク、磁気と熱を併用する熱アシスト型の記録ディスクの製造に対しても本発明は適用可能である。
【産業上の利用可能性】
【０１０８】
本発明は、基板両面に凹凸パターンの記録層を備える磁気記録媒体の製造等に利用できる。
【図面の簡単な説明】
【０１０９】
【図１】本発明の第１実施形態に係るイオンガンの要部の構造を模式的に示す側断面図
【図２】同底面図
【図３】図１における引き出し電極部の部分を拡大して示す側断面図
【図４】前記イオンガンを備えるイオンビームエッチング装置の要部の構造を模式的に示す側断面図
【図５】同第１実施形態に係る被照射体の構造を模式的に示す側面図
【図６】図５における保持部の部分を拡大して示す側面図
【図７】同保持部に保持される被加工体の構造を模式的に示す側断面図
【図８】前記イオンガンを備えるイオンビームエッチング装置による磁気記録媒体の製造方法の概略を示すフローチャート
【図９】本発明の第２実施形態に係るイオンガンの要部の構造を模式的に示す側断面図
【図１０】本発明の第３実施形態に係るイオンガンの引き出し電極部の構造を模式的に示す底面図
【図１１】本発明の第４実施形態に係るイオンガンの引き出し電極部の部分を示す側断面図
【図１２】本発明の第５実施形態に係るイオンガンの引き出し電極部の部分を示す側断面図
【図１３】本発明の第６実施形態に係るイオンガンの構造を模式的に示す側断面図
【図１４】本発明の第７実施形態に係るイオンガンの要部の構造を模式的に示す底面図
【図１５】図１４におけるXV-XV線に沿う側断面図
【図１６】図１４におけるXVI-XVI線に沿う側断面図
【図１７】本発明の第８実施形態に係るイオンビームエッチング設備の要部の構造を模式的に示す側断面図
【図１８】前記イオンビームエッチング設備による磁気記録媒体の製造方法の概略を示すフローチャート
【符号の説明】
【０１１０】
１０、７０…（傾斜照射用）イオンガン
１２…（傾斜照射用）イオンビームエッチング装置
１４…プラズマ発生源
１６、７２、８２、１００…引き出し電極部
１８…基準面
１８Ａ…照射対象領域
２０、７４、１０２…第１の電極部
２２、７６、１０４…第２の電極部
２４…被照射体
２６…放電容器
２８…コイル
３０、２０６…ガス供給装置
３２…電力供給装置
３４、３６、３８、８４、８６、８８、１０８、１１０、１１２…電極板
３４Ａ、３６Ａ、３８Ａ…貫通孔
４０、４２…直流電源
４４、２０８…真空チャンバ
４６、２１０…支持部
４６Ａ、４６Ｂ、４６Ｃ…ローラ
４８、２１２…ニュートライザ
５０、２１４…真空ポンプ
５２…被加工体
５４…保持器
５４Ａ…保持部
５４Ｂ…貫通孔
５４Ｃ、５４Ｄ、５４Ｅ…係止器
６０…非照射部
８４Ａ、８６Ａ、８８Ａ…絶縁部
２００…イオンビームエッチング設備
２０２…垂直照射用イオンガン
２０４…垂直照射用イオンビームエッチング装置
Ｄ１…第１の照射方向
Ｄ２…第２の照射方向
Ｓ１０２…被加工体設置工程
Ｓ１０４…平坦化工程
Ｓ２０２…垂直エッチング工程
Ｓ２０４…傾斜エッチング工程
【図１】
2008117753.tif 000003
【図２】
2008117753.tif 000004
【図３】
2008117753.tif 000005
【図４】
2008117753.tif 000006
【図５】
2008117753.tif 000007
【図６】
2008117753.tif 000008
【図７】
2008117753.tif 000009
【図８】
2008117753.tif 000010
【図９】
2008117753.tif 000011
【図１０】
2008117753.tif 000012
【図１１】
2008117753.tif 000013
【図１２】
2008117753.tif 000014
【図１３】
2008117753.tif 000015
【図１４】
2008117753.tif 000016
【図１５】
2008117753.tif 000017
【図１６】
2008117753.tif 000018
【図１７】
2008117753.tif 000019
【図１８】
2008117753.tif 000020